(57)【要約】【課題】  白色ＬＥＤを光源として、コスト高とすることなく、赤緑検査視標の赤色背景及び緑色背景をできるだけ等しい明るさで呈示する。【解決手段】  赤緑検査用の所定の視標を含む種々の検査視標が形成された検査視標を光路に切換え配置し、呈示画面を分割するための赤色フィルタ及び緑色フィルタを呈示光路に切換え配置し、前記赤色フィルタ及び緑色フィルタを背後から照明光源により照明し、赤色背景及び緑色背景の中に視標を持つ赤緑検査視標を呈示する視標呈示装置において、前記照明光源として白色ＬＥＤを設け、前記赤色フィルタ及び緑色フィルタとして、それぞれ市販のものを使用し、両フィルタの厚さを同一とすると共に、前記白色ＬＥＤの照明により赤緑検査視標を呈示したときの赤色及び緑色の視感特性が略同一となるように両フィルタの厚さを決定して製作したフィルタを設ける。【選択図】      図１０
2008188058.tif 000002
【特許請求の範囲】
【請求項１】
赤緑検査用の所定の視標を含む種々の検査視標が形成された検査視標を光路に切換え配置し、呈示画面を分割するための赤色フィルタ及び緑色フィルタを呈示光路に切換え配置し、前記赤色フィルタ及び緑色フィルタを背後から照明光源により照明し、赤色背景及び緑色背景の中に視標を持つ赤緑検査視標を呈示する視標呈示装置において、
前記照明光源として白色ＬＥＤを設け、
前記赤色フィルタ及び緑色フィルタとして、それぞれ市販のものを使用し、両フィルタの厚さを同一とすると共に、前記白色ＬＥＤの照明により赤緑検査視標を呈示したときの赤色及び緑色の視感特性が略同一となるように両フィルタの厚さを決定して製作したフィルタを設けたことを特徴とする視標呈示装置。
【請求項２】
請求項１の視標呈示装置において、前記緑色フィルタは、波長４５０ｎｍ以下及び波長６００ｎｍ以上の波長域で透過率がほぼ０であると共に波長５２０〜５４０ｎｍ付近にピーク波長を持ち、厚さ２．５ｍｍでピーク波長の透過率が約２０％となる市販の緑色フィルタを使用し、
前記赤色フィルタは、波長５９０ｎｍより短波長側の可視域で透過率がほぼ０であり、厚さ３ｍｍにおいて波長６３０ｎｍ以上の長波長側の可視域で８０％以上の透過率を持つと共に５０％の透過率が波長６１０ｎｍ付近にある市販の赤色フィルタを使用し、
両フィルタの厚みを２．２〜２．４ｍｍに薄くして製作したことを特徴とする視標呈示装置。
【請求項３】
請求項１の視標呈示装置において、前記緑色フィルタは、波長５００ｎｍ以下及び波長６００ｎｍ以上の波長域で透過率がほぼ０であると共に波長５４０〜５５０ｎｍ付近にピーク波長を持ち、厚さ２．５ｍｍでピーク波長の透過率が約１０〜１５％となる市販の緑色フィルタを使用し、
前記赤色フィルタは、波長６００ｎｍより短波長側の可視域で透過率がほぼ０であり、厚さ２．５ｍｍにおいて波長６４０ｎｍ以上の長波長側の可視域で８０％以上の透過率を持つと共に５０％の透過率が波長６２０ｎｍ付近にある市販の赤色フィルタを使用し、
両フィルタの厚みを２．２〜２．４ｍｍに薄くして製作したことを特徴とする視標呈示装置。
【請求項４】
請求項１〜３の何れかの視標呈示装置において、赤色及び緑色の視感特性は、前記赤色フィルタ及び緑色フィルタの透過特性に前記白色ＬＥＤの発光特性及び人眼の明所視感効率を掛け合わせて求められたものであることを特徴とする視標呈示装置。
【発明の詳細な説明】
【技術分野】
【０００１】
本発明は、被検眼に視標を呈示する視標呈示装置に関する。
【背景技術】
【０００２】
視力検査や屈折矯正検査に使用される視標呈示装置としては、視標ディスク板に描かれた視標を背後から照明し、５ｍ等の遠用検査距離に配置されたスクリーンに視標を投影する投影式のもの（特許文献１参照）、筐体内に視標ディスク板を持ち、凹面鏡を用いて光学的に所定の遠用検査距離にした視標光束を観察窓から出射させることにより、検査視標を被検眼に呈示する省スペースタイプのもの（特許文献２参照）が知られている。この種の装置においては、従来、視標の照明光源として定常光を発するハロゲンランプが使用されていた。
【特許文献１】特開２００３−３１０５５２号公報
【特許文献２】特開２００５−８７７６０号公報
【発明の開示】
【発明が解決しようとする課題】
【０００３】
近年、ＬＥＤの技術進歩により、白色光を発するＬＥＤが実用化され、各種の照明装置に白色ＬＥＤが使用されてきている。上記の視標呈示装置においても、ハロゲンランプに代えて白色ＬＥＤを使用することが考えられる。しかし、ハロゲンランプに代えて白色ＬＥＤを使用したところ、次のような問題が分かった。
【０００４】
屈折矯正検査の中には、屈折矯正の適否を検査するために、図２（ａ）のように、呈示画面を半々に分割した赤色背景１１と緑色背景１３の中に文字や記号からなる黒色視標１２を持つ赤緑検査視標１０を呈示する赤緑検査がある。この赤緑検査においては、黒色視標１２が形成された視標ディスク板の他に、半々に分割された赤色フィルタ及び緑色フィルタを視標呈示光路に配置し、これらを背後から照明光源により照明することにより、赤緑検査視標が呈示される。この赤緑検査視標の呈示のために、従来、ハロゲンランプと共に使用されていた赤色フィルタ及び緑色フィルタをそのまま白色ＬＥＤで照明したところ、緑色背景１３に対して赤色背景１１の方が暗く呈示されてしまう問題が分かった。緑色背景１３及び赤色背景１１が略同一の明るさで呈示されていないと、赤緑検査の信頼性が低下する。
【０００５】
本発明は、上記従来技術の問題点に鑑み、白色ＬＥＤを視標呈示の照明光源として使用した場合でも、コスト高とすることなく、赤緑検査視標の赤色背景及び緑色背景をできるだけ等しい明るさで呈示でき、赤緑検査の信頼性を確保することができる視標呈示装置を提供することを技術課題とする。
【課題を解決するための手段】
【０００６】
上記課題を解決するために、本発明は以下のような構成を備えることを特徴とする。
【０００７】
（１）  赤緑検査用の所定の視標を含む種々の検査視標が形成された検査視標を光路に切換え配置し、呈示画面を分割するための赤色フィルタ及び緑色フィルタを呈示光路に切換え配置し、前記赤色フィルタ及び緑色フィルタを背後から照明光源により照明し、赤色背景及び緑色背景の中に視標を持つ赤緑検査視標を呈示する視標呈示装置において、
前記照明光源として白色ＬＥＤを設け、
前記赤色フィルタ及び緑色フィルタとして、それぞれ市販のものを使用し、両フィルタの厚さを同一とすると共に、前記白色ＬＥＤの照明により赤緑検査視標を呈示したときの赤色及び緑色の視感特性が略同一となるように両フィルタの厚さを決定して製作したフィルタを設けたことを特徴とする。
（２）  （１）の視標呈示装置において、前記緑色フィルタは、波長４５０ｎｍ以下及び波長６００ｎｍ以上の波長域で透過率がほぼ０であると共に波長５２０〜５４０ｎｍ付近にピーク波長を持ち、厚さ２．５ｍｍでピーク波長の透過率が約２０％となる市販の緑色フィルタを使用し、
前記赤色フィルタは、波長５９０ｎｍより短波長側の可視域で透過率がほぼ０であり、厚さ３ｍｍにおいて波長６３０ｎｍ以上の長波長側の可視域で８０％以上の透過率を持つと共に５０％の透過率が波長６１０ｎｍ付近にある市販の赤色フィルタを使用し、
両フィルタの厚みを２．２〜２．４ｍｍに薄くして製作したことを特徴とする。
（３）  （１）の視標呈示装置において、前記緑色フィルタは、波長５００ｎｍ以下及び波長６００ｎｍ以上の波長域で透過率がほぼ０であると共に波長５４０〜５５０ｎｍ付近にピーク波長を持ち、厚さ２．５ｍｍでピーク波長の透過率が約１０〜１５％となる市販の緑色フィルタを使用し、
前記赤色フィルタは、波長６００ｎｍより短波長側の可視域で透過率がほぼ０であり、厚さ２．５ｍｍにおいて波長６４０ｎｍ以上の長波長側の可視域で８０％以上の透過率を持つと共に５０％の透過率が波長６２０ｎｍ付近にある市販の赤色フィルタを使用し、
両フィルタの厚みを２．２〜２．４ｍｍに薄くして製作したことを特徴とする。
（４）  （１）〜（３）の何れかの視標呈示装置において、赤色及び緑色の視感特性は、前記赤色フィルタ及び緑色フィルタの透過特性に前記白色ＬＥＤの発光特性及び人眼の明所視感効率を掛け合わせて求められたものであることを特徴とする。
【発明の効果】
【０００８】
本発明によれば、白色ＬＥＤを光源として、コスト高とすることなく、赤緑検査視標の赤色背景及び緑色背景をできるだけ等しい明るさで呈示できる。これにより、信頼性の高い赤緑検査を行える。
【発明を実施するための最良の形態】
【０００９】
本発明の実施の形態を図面に基づいて説明する。図１は本実施形態で使用する投影型の視標呈示装置の光学系を示す図である。
【００１０】
１は照明光源であり、白色ＬＥＤが配置されている。２はコンデンサレンズ、３は投影レンズである。コンデンサレンズ２と投影レンズ３との間にはチャートディスク板４、マスク板５が配置される。チャートディスク板４はガラス等の透明材料からなる円盤状の板であり、このチャートディスク板４の同一円周上には、多数の検査視標がクロム蒸着により形成されている。検査視標はコンデンサレンズ２を介して照明光源１により背後から照明される。チャートディスク板４はモータ６により回転され、検査視標の種類を切換える。また、マスク板５は視力検査視に縦列マスク、横列マスク、一文字マスク等のマスクをかけるために用いられる。マスク板５はモータ７により回転され、投影される検査視標にかけるマスクの種類を切換える。投影スクリーン８は、視標呈示装置から５ｍ等の所定距離だけ離れた位置に置かれる。
【００１１】
検査視標の中には、屈折矯正が過矯正になっていないか否かを検査するために、図２（ａ）に示すように、赤緑検査視標１０が用意されている。赤緑検査視標１０は、左半分の赤色背景１１と右半分の緑色背景１３のそれぞれに文字や記号からなる黒色視標１２を持つ。赤緑検査視標１０は、チャートディスク板４に形成された黒色視標１２と、マスク板５に備えられた赤色フィルタ３１及び緑色フィルタ３３（図２（ｂ）参照）とにより投影スクリーン８に投影される。赤色フィルタ３１及び緑色フィルタ３３は、同一の厚さｔ＝ｔ１にて、呈示画面を半々に分割するように接合部分３２にて接合されている。視標１２はチャートディスク板４の回転により呈示光路に切換え配置され、赤色フィルタ３１及び緑色フィルタ３３もマスク板５の回転により呈示光路に切換え配置される。
【００１２】
照明光源１を出射した光束は、コンデンサレンズ２により集光され、マスク板５及びチャートディスク板４を照明する。マスク板５を介して照明された視標は投影レンズ３により投影スクリーン８に投影され、被検眼に呈示される。
【００１３】
近視眼を矯正する場合、赤緑検査視標１０を用いた検査を簡単に説明する。緑色背景１３側の視標１２が赤色背景１１側の視標１２よりも鮮明に見えた場合は、正視状態より遠視の方向に眼のピントが合っていることを示し、近視眼の屈折矯正においては過矯正とされる。逆に、赤色背景１１側の視標１２が緑色背景１３側の視標１２よりも鮮明に見えた場合は、正視状態より近視の方向に眼のピントが合っていることを示す。両者が同じように見える場合が正視状態とされる。屈折矯正の際には、赤緑検査視標１０を用いて上記のような見え具合を確認することにより、矯正度数が過矯正か否かが判定される。このような赤緑検査視標１０による検査を正確に行うためには、赤色背景１１及び緑色背景１３の明るさが略同一に視認される必要がある。
【００１４】
次に、赤色背景１１及び緑色背景１３が略同一となる視感特性について説明する。まず、照明光源１に使用される従来のハロゲンランプと、白色ＬＥＤの発光特性の違いを、図３を用いて説明する。図３では、横軸に波長λ（ｎｍ）、縦軸には、各光源におけるピーク値を１とした規格化発光特性が示されている。グラフ３６は、ハロゲンランプの発光特性である。グラフ３８は、白色ＬＥＤの発光特性である。ハロゲンランプの発光特性のグラフ３６を見ると、緑色を呈する緑色波長領域（波長５２０〜５７０ｎｍ付近）の発光成分に対して、赤色を呈する赤色波長領域（波長６００ｎｍより長波長側の可視領域）の発光成分が強い。これに対して、白色ＬＥＤの発光特性のグラフ３８を見ると、ハロゲンランプとは逆に、赤色を呈する赤色波長領域の発光成分に対して、波長５５０ｎｍ付近にピークを持ち、緑色を呈する緑色波長領域（波長５２０〜５７０ｎｍ付近）の発光成分が強くなっている。なお、ハロゲンランプ及び白色ＬＥＤの発光特性は、メーカにより多少の差はあるものの、傾向としてはほぼ図３に示す特性となっている。
【００１５】
図４は、人眼の明所視での視感効率（比視感度）を示す図である。グラフ４０で示されるように、一般に、視感効率は赤色波長領域よりも緑色波長領域（波長５２０〜５７０ｎｍ付近）の方が強くなっている。
【００１６】
図５は、図３のハロゲンランプ及び白色ＬＥＤのそれぞれの発光特性に、図４の人眼の視感効率を掛け合わせたものであり、実際に人眼が感じる光源分光視感特性を示す図である。グラフ４２がハロゲンランプの分光視感特性を示し、グラフ４４が白色ＬＥＤの分光視感特性を示す。そして、赤緑検査視標１０を呈示したときの赤色背景１１及び緑色背景１３の視感特性は、図５のグラフ４２及びグラフ４４の分光視感特性に、それぞれ赤色フィルタ３１及び緑色フィルタ３３の透過特性を掛け合わせて求められる。
【００１７】
図６は、光源１としてハロゲンランプを適用していた視標呈示装置に用いられていた従来の赤色フィルタ及び緑色フィルタの透過特性を示す図である。図６において、赤色フィルタの透過特性はグラフ５２で示され、緑色フィルタの透過特性はグラフ５４で示されている。ここで、赤色フィルタには市販されているＨＯＹＡ社製のSharp Cut Filter「Ｒ６２」が使用され、緑色フィルタには同じくＨＯＹＡ社製のGreen Filter「Ｇ５３０」が使用されていた。赤色フィルタ及び緑色フィルタの厚さｔは、共に１．３ｍｍとされていた。このときの緑色フィルタの透過特性は、グラフ５４に示されるように、波長４５０〜６００ｎｍの範囲の波長を透過し（波長４５０ｎｍ以下及び波長６００ｎｍ以上の波長域で透過率がほぼ０であり）、波長５３０ｎｍ付近で透過率約３０％のピークを持つ。赤色フィルタの透過特性は、グラフ５２に示されるように、波長６４０ｎｍ以上の長波長側で透過率８０％以上を持ち、波長６００ｎｍより短波長側では透過率がほぼ０％となり、透過率５０％が波長６２０ｎｍ付近となっている。
【００１８】
このような赤色フィルタ及び緑色フィルタ（厚さｔは共に１．３ｍｍ）の透過特性に、図５のハロゲンランプの光源分光特性（グラフ４２）を掛けたものが、図７に示される視感特性となる。図７において、グラフ５６が赤色フィルタによる視感特性を示し、グラフ５８が緑色フィルタによる視感特性を示す。赤色の視感ピークは波長６３０ｎｍ付近であり、緑色の視感ピークは波長５４０ｎｍ付近にあった。図７を見ると、赤色及び緑色の視感特性がほぼ同じような強さであることが分かる。なお、人眼に感じられる赤色と緑色の輝度比は、それぞれグラフ５６，５８で囲まれる面積比として表される。図７において、赤色に対する緑色の輝度比を計算すると、１：１．３となった。人眼に赤色背景１１及び緑色背景１３が略同一となる輝度は、赤色に対する緑色の輝度比が１：０．８〜１：１．６の範囲にあればほぼ良いと思われる。
【００１９】
一方、光源１を白色ＬＥＤに代え、図６の透過特性を持つ赤色フィルタ及び緑色フィルタをそのまま使用して、これに図５の白色ＬＥＤの光源分光特性（グラフ４４）を掛けたものが、図８に示される視感特性となる。図８において、グラフ６０が赤色フィルタによる視感特性を示し、グラフ６２が緑色フィルタによる視感特性を示す。図８を見ると、ハロゲンランプ（図７）の場合に比べて、相対的に緑色の視感特性が強く、赤色の視感特性が著しく弱くなっていることが分かる。赤色に対する緑色の輝度比は１：３．６程となっている。これは、図３に示したように、白色ＬＥＤの発光特性は、ハロゲンランプに比べ、その赤の成分が弱いことに起因している。
【００２０】
図８に示されたように、赤色フィルタによる赤色背景１１と緑色フィルタによる緑色背景１３との明るさが著しく異なると、正確な赤緑検査ができない。よって、白色ＬＥＤを使用した際に生じる赤色背景１１と緑色背景１３との明るさの差を少なくし、従来のハロゲンランプの使用時と同程度にする必要がある。以下、この方法を説明する。
【００２１】
白色ＬＥＤは、電気的な駆動方法（電圧、電流）を変えても、その発光特性はほとんど変わらない。また、どのメーカの白色ＬＥＤでもほぼ同じような発光特性をしているため、赤色を強くし、又は緑色を弱くする等の対策は、白色ＬＥＤ側ではできない。したがって、赤色フィルタ又は緑色フィルタの少なくとも一方の透過特性を変えて、両色の輝度差を少なくする。赤色フィルタ及び緑色フィルタの透過特性を所望のものとすることは、技術的には可能である。しかし、視標呈示装置に用いるためのみに、それぞれのフィルタの透過特性を設計して少量で製造することは、コスト的に非常に高価となる。これに対して、一般に流通している市販品の赤色フィルタ及び緑色フィルタを使用することにより、コスト的に安価な装置とすることができる。しかし、市販品のフィルタは選択できる種類が限られている。
【００２２】
そこで、市販品の赤色フィルタ及び緑色フィルタを使用しつつ、各フィルタの厚みを調整することにより、従来に対して緑色成分を弱くするように緑色フィルタの透過率を調整する。
【００２３】
ここで、図２（ｂ）に示された赤色フィルタ３１及び緑色フィルタ３３の厚みｔは、同一であることを考慮する必要がある。両フィルタの厚みｔが異なると、接合部分３２が段差となり、両フィルタの境界部分が影となって投影スクリーン８に投影される。この影は被検者にとって煩わしく、被検眼による視標の注視の妨げとなりやすい。また、市販品の赤色フィルタ３１及び緑色フィルタ３３のコバの角には、欠けを防止するために、０．０５〜０．１ｍｍほどの面取りが施されている。この面取りが残ったままであると、両フィルタを接合する過程で接着剤がはみ出したままとなり、やはり視標呈示に際して影となる。これを防止するために、両フィルタを接着後、同時に研磨して同一の厚みで製作する。
【００２４】
まず、緑色フィルタとして、市販品のＨＯＹＡ社製の緑色フィルタ「Ｇ５３０」を使用して、その厚みを変化させたときの透過特性の変化を説明する。ＨＯＹＡ社製「Ｇ５３０」は、厚さ２．５ｍｍで提供されている。その透過特性は図９のグラフ６４ａで示され、波長５３０ｎｍ付近でピーク波長が透過率約２０％となっている。図９において、グラフ６４ｂはＨＯＹＡ社製「Ｇ５３０」の厚みを１．３ｍｍにしたときの透過特性であり（これは、図６のグラフ５４と同じである）、透過率のピークは３０％程度となっている。グラフ６４ｃはＨＯＹＡ社製「Ｇ５３０」の厚みを２．２ｍｍにしたときの透過特性であり、透過率のピークは２２％程度まで下がっている。
【００２５】
なお、フィルタの厚さｔａにおける透過率をＴａとして、同一の材料にてその厚さをｔｂに変更したときの透過率Ｔｂは、
【００２６】
【数１】
2008188058.tif 000003
という関係式にて算出される。
【００２７】
上記の式を使用して、ＨＯＹＡ社製「Ｇ５３０」の厚みを、１．３ｍｍ〜２．５ｍｍまで０．１ｍｍ間隔で変化させたときの視感特性を求めた。図１０は、白色ＬＥＤを使用したときの視感特性を示す図である。「Ｇ５３０」の厚みを１．３ｍｍにしたときの視感特性は、グラフ７４ｂにて示される。一方、「Ｇ５３０」の厚みを２．２ｍｍにしたときの視感特性は、グラフ７４ｃにて示される。グラフ７４ａは、「Ｇ５３０」の厚みを２．５ｍｍにしたままの視感特性を示す。他の厚みについての視感特性の結果については図示を略す。図１０に示されるように、「Ｇ５３０」の厚みを１．３ｍｍより厚くすることにより、緑色成分が弱くなることが分かる。
【００２８】
次に、赤色成分を強くする方法を説明する。市販品のＨＯＹＡ社製のSharp Cut Filter「Ｒ６２」である赤色フィルタは、厚さ２．５ｍｍで提供されている。このＨＯＹＡ社製「Ｒ６２」の透過特性（厚み２．５ｍｍ）は、図１１のグラフ６６に示され、赤色を呈する波長域の透過率が９０％以上であり、赤色成分の透過率が高い。このため、この赤色フィルタの厚みを薄くしても透過率の変化は少なく、赤色成分をあまり強くできない。そこで、赤色成分を強くするために、赤色フィルタは、ＨＯＹＡ社製「Ｒ６２」の波長特性に対して、透過領域が短波長側にシフトしたものを使用する。
【００２９】
図１１のグラフ６８は、ＳＣＨＯＴＴ社製の赤色フィルタ「ＲＧ６１０」の透過特性を示したものである。ＳＣＨＯＴＴ社製の「ＲＧ６１０」は、厚みが３．０ｍｍで提供され、波長５９０ｎｍより短波長側では透過率がほぼ０であり、波長６３０ｎｍより長波長側で透過率が８０％以上あり、５０％の透過率が波長６１０ｎｍ付近にある。ＳＣＨＯＴＴ社製の「ＲＧ６１０」は、透過率が急激に下がる波長（透過率５０％付近の波長）がＨＯＹＡ社製の「Ｒ６２」に比べて約１０ｎｍ分だけ短波長側にシフトしている。これにより、「Ｒ６２」よりも透過する赤色成分が強められることになる。
【００３０】
なお、市販の赤色フィルタとしては、ＨＯＹＡ社製「Ｒ６０」もある。この赤色フィルタは、厚み２．５ｍｍにおいて、ＳＣＨＯＴＴ社製の「ＲＧ６１０」よりも透過率５０％付近の波長がさらに約１０ｎｍ分だけ短波長側にシフトした波長６００ｎｍ付近にあり、透過率がほぼ０になる波長領域が波長５８０ｎｍより短波長側であり、波長６２０ｎｍ以上の長波長側で透過率８０％以上を持つ。このＨＯＹＡ社製「Ｒ６０」も赤色フィルタとして使用可能であるが、オレンジ色に見える成分がやや強くなる。赤色フィルタとしては、透過率５０％以上の波長域が少なくとも波長６００〜６２０ｎｍ付近にあるこことが好ましい。
【００３１】
ＳＣＨＯＴＴ社製の「ＲＧ６１０」である赤色フィルタの厚みを２．２ｍｍにしたときの視感特性は、図１０のグラフ７６にて示される。ちなみに、図１０におけるグラフ７８は、ハロゲンランプのときに使用されていた厚み１．３ｍｍのＨＯＹＡ社製「Ｒ６２」の視感特性を示したものである。グラフ７６とグラフ７８のそれぞれ面積を比較すると、グラフ７６の方が広くなり、赤色成分が強くされていることが分かる。なお、赤色フィルタに関しては、何れの場合もその厚みを変化させても赤色成分の強さはさほど変化しない。
【００３２】
上記のように、緑色フィルタとしてＨＯＹＡ社製「Ｇ５３０」を使用し、また、赤色フィルタとしてＳＣＨＯＴＴ社製「ＲＧ６１０」を使用し、両者の厚みｔを同一にしつつ、両者の視感特性ができるだけ略同一になるように厚みｔを計算した。ＨＯＹＡ社製「Ｇ５３０」及びＳＣＨＯＴＴ社製「ＲＧ６１０」の厚みｔを共に２．２ｍｍにしたところ、赤色（グラフ７６の面積）に対する緑色（グラフ７４の面積）の輝度比が１：１．５となり、従来のハロゲンランプにおける輝度比に近づいた。
【００３３】
なお、先に説明したように、市販のＨＯＹＡ社製の緑色フィルタ「Ｇ５３０」の提供時の厚みは２．５ｍｍであり、赤色フィルタ及び緑色フィルタを接合した後、両フィルタの裏面及び表面をそれぞれ研磨して厚みを薄くする研磨加工を考えると、製造のし易さから言えば、厚みは２．２ｍｍほどとなる。この場合でも、赤色背景１１と緑色背景１３の明るさは十分に同一に視認され、実用上は十分である。さらに好ましくは、両フィルタの接合後の研磨加工を精度良く行うことで、厚さｔが２．４ｍｍまでなら可能である。この場合、赤色に対する緑色の輝度比は１：１．３となり、従来のハロゲンランプで使用されていたものに対しても、両者の明るさをより同一にすることができる。赤色と緑色の視感特性が略同一の範囲は、赤色に対する緑色の輝度比として、１：０．８〜１：１．６の範囲にあればほぼ良いといえる。
【００３４】
上記の実施形態では、緑色フィルタとしてＨＯＹＡ社製「Ｇ５３０」を使用し、赤色フィルタとしてＳＣＨＯＴＴ社製「ＲＧ６１０」を使用したが、それぞれ緑色及び赤色を呈する市販のフィルタであれば、これらに限られない。例えば、緑色を呈する市販の緑色フィルタとしては、ＨＯＹＡ社製「Ｇ５４５」を使用することも可能である。そのフィルタの厚さ２．５ｍｍのときの透過特性を図１２に示す。この透過特性を見ると、図９に示されたＨＯＹＡ社製「Ｇ５３０」の透過特性に対して、緑色の中心波長が１０ｎｍほど長波長側にシフトし、透過領域の範囲が波長５００〜６００ｎｍとなっている。また、ピーク波長５４０〜５５０ｎｍにあり、厚さ２．５ｍｍにおいて透過率１０〜１５％となっている。この場合、黄緑色にやや近づくが、透過率のピークはＨＯＹＡ社製「Ｇ５３０」に比べて低いため、フィルタの厚さを調整することで（厚さｔを実用域の２．２ｍｍとしても）、さらに緑色成分を弱くすることができる。また、ＨＯＹＡ社製「Ｇ５４５」を使用する場合は、赤色フィルタとしてＨＯＹＡ社製の「Ｒ６２」を使用し、両者の厚さｔを実用域の２．２ｍｍとしても、先の実施形態とほぼ同様な結果が得られる。
【００３５】
また、市販の赤色フィルタ及び緑色フィルタは、上記に限られず、他のメーカの市販の緑色フィルタ及び赤色フィルタであっても、それぞれ波長領域が上記のものに近似していれば使用可能である。赤色フィルタについては、厚み３ｍｍにおいて、赤色を呈する赤色波長領域のピークの透過率が７０％を下回るものを使用するときは、フィルタの厚みを薄くすることによる透過率の変化も大きくなるので、緑色フィルタの厚みの変化とともに、赤色と緑色の視感特性が略同一となるように厚みを決定する。
【００３６】
以上、被検者から所定距離離れた位置に置かれたスクリーン８に視標を投影する方式の視標呈示装置を例にして説明したが、本発明の視標呈示装置としては特開２００５−８７７６０号公報に記載された省スペースタイプのものにも適用できる。このタイプの装置は、図１の光学系と同様なチャートディスク板、マスク板を筐体内に持ち、これらが照明光源により照明され、同じ筐体内に配置された凹面鏡とハーフミラーにより、光学的に視標が５ｍ等の遠方距離に置かれる。この場合も、照明光源として白色ＬＥＤを使用し、マスク板に配置される赤緑検査用の赤色フィルタ及び緑色フィルタを、上記のような構成として使用することにより、適切に赤緑検査を行うことができる。
【図面の簡単な説明】
【００３７】
【図１】投影型の視標呈示装置の光学系を示す図である。
【図２】赤緑検査の視標とフィルタを示す図である。
【図３】照明光源の発光特性を説明する図である。
【図４】人眼の視感効率を説明する図である。
【図５】人眼の視感特性を説明する図である。
【図６】ハロゲンランプ用フィルタの透過特性を説明する図である。
【図７】ハロゲンランプを光源としたとき赤緑視標の視感特性を説明する図である。
【図８】白色ＬＥＤを光源としたときにハロゲンランプ用フィルタを用いた場合の視感特性を説明する図である。
【図９】緑色フィルタの透過特性を説明する図である。
【図１０】各フィルタにおける視感特性を説明する図である。
【図１１】赤色フィルタの種別による透過特性の違いを説明する図である。
【図１２】更に他の種の赤色フィルタの透過特性を説明する図である。
【符号の説明】
【００３８】
１  照明光源
５  マスク板
８  投影スクリーン
１０  赤緑検査視標
３１  赤色フィルタ
３２  接合部分
３３  緑色フィルタ
【図１】
2008188058.tif 000004
【図２】
2008188058.tif 000005
【図３】
2008188058.tif 000006
【図４】
2008188058.tif 000007
【図５】
2008188058.tif 000008
【図６】
2008188058.tif 000009
【図７】
2008188058.tif 000010
【図８】
2008188058.tif 000011
【図９】
2008188058.tif 000012
【図１０】
2008188058.tif 000013
【図１１】
2008188058.tif 000014
【図１２】
2008188058.tif 000015